(57)【要約】  ５−ソジオスルホイソフタル酸ジメチル、イソフタル酸、１，４−シクロヘキサンジメタノール及びジエチレングリコールの反応生成物からの繰り返し残基単位を含むスルホポリエステルは、ａ）ミリ当量Ｈ+／ｇ（スルホポリエステル）で測定して０．０３０よりも大きい酸度、ｂ）スルホポリエステルの量基準で、２７ｐｐｍよりも低い、金属として測定してチタン濃度又はｃ）ミリ当量Ｈ+／ｇ（スルホポリエステル）として測定して０．０１０よりも大きい酸度、６．０よりも小さいｐＨ及び０．０３３５モル／ｋｇ（スルホポリエステル）よりも小さい塩基の濃度から選択された、少なくとも１種の性質を有する。本発明の水分散性又は水散逸性スルホポリエステルの製造方法が開示される。０．００１〜３５重量％の本発明のスルホポリエステルを有する水性分散液も開示される。このスルホポリエステルは、ポンプ又はエーロゾルスプレーアプリケーターに適しているヘアスプレー配合物を製造する際に有用である。【特許請求の範囲】
【請求項１】
０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、
ａ）ミリ当量Ｈ+／ｇ（スルホポリエステル）で測定して、０．０３０よりも大きい酸度、
ｂ）スルホポリエステルの量基準で、金属として測定して、２７ｐｐｍよりも低いチタン濃度又は
ｃ）ミリ当量Ｈ+／ｇ（スルホポリエステル）で測定して、０．０１０よりも大きい酸度、６．０よりも小さいｐＨ及び０．０３３５モル／ｋｇ（スルホポリエステル）よりも小さい塩基化合物の濃度
から選択された、少なくとも１種の性質を有し、酸度及びｐＨは、脱イオン水中の２０％スルホポリエステル分散液中で測定され、そして前記塩基化合物の量がスルホポリエステル製造プロセスの間に添加されたものであるスルホポリエステル。
【請求項２】
０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、ミリ当量Ｈ+／ｇ（スルホポリエステル）で測定して、０．０３０よりも大きい酸度（脱イオン水中の２０％スルホポリエステル分散液中で測定）を有するスルホポリエステル。
【請求項３】
０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、スルホポリエステルの量基準で、２７ｐｐｍよりも低い、金属として測定したチタン濃度を有するスルホポリエステル。
【請求項４】
０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、ミリ当量Ｈ+／ｇ（スルホポリエステル）で測定して、０．０１０よりも大きい酸度、６．０よりも小さいｐＨ及び０．０３３５当量／ｋｇ（スルホポリエステル）よりも低い塩基化合物の濃度を有し、酸度及びｐＨが、脱イオン水中の２０％スルホポリエステル分散液中で測定され、そして前記塩基化合物の量がスルホポリエステル製造プロセスの間に添加されたものであるスルホポリエステル。
【請求項５】
前記酸度が０．０３０〜０．０６０である請求項２に記載のスルホポリエステル。
【請求項６】
前記酸度が０．０３０〜０．０５５である請求項２に記載のスルホポリエステル。
【請求項７】
前記酸度が０．０３０〜０．０４５である請求項２に記載のスルホポリエステル。
【請求項８】
前記チタン濃度が、スルホポリエステルの量基準で、金属として測定して、５〜２７ｐｐｍである請求項１又は３に記載のスルホポリエステル。
【請求項９】
前記チタン濃度が、スルホポリエステルの量基準で、金属として測定して、１５〜２５ｐｐｍである請求項８に記載のスルホポリエステル。
【請求項１０】
前記酸度が０．０１０〜０．０８５ミリ当量Ｈ+／ｇ（スルホポリエステル）であり、ｐＨが３．０〜６．０であり、そして塩基化合物の濃度が０．０２５８当量／ｋｇ（スルホポリエステル）よりも低い請求項１又は４に記載のスルホポリエステル。
【請求項１１】
前記酸度が０．０１９〜０．０６０ミリ当量Ｈ+／ｇ（スルホポリエステル）であり、ｐＨが３．５〜５．９５であり、そして塩基化合物の濃度が０．０２００当量／ｋｇ（スルホポリエステル）よりも低い請求項１０に記載のスルホポリエステル。
【請求項１２】
前記酸度が０．０１９〜０．０４０ミリ当量Ｈ+／ｇ（スルホポリエステル）であり、ｐＨが３．８〜５．９５であり、そして塩基化合物の濃度が０．０１００当量／ｋｇ（スルホポリエステル）よりも低い請求項１０に記載のスルホポリエステル。
【請求項１３】
ａ）反応剤を混合する工程、ｂ）モノマーを製造する反応剤のエステル化又はエステル交換反応の工程及びｃ）重縮合の工程を含んでなり、予定量のｐＨ低下化合物を、ポリマープロセスの前記工程の少なくとも１個の間に添加する請求項２に記載の水分散性又は水散逸性スルホポリエステルの製造方法。
【請求項１４】
ａ）反応剤を混合する工程、ｂ）モノマーを製造する反応剤のエステル化又はエステル交換反応の工程及びｃ）重縮合の工程を含んでなり、予定量のｐＨ低下化合物を、ポリマープロセスの前記工程の少なくとも１個の間に添加する請求項５に記載の水分散性又は水散逸性スルホポリエステルの製造方法。
【請求項１５】
前記ｐＨ低下化合物を反応剤の最初の混合の間に添加する請求項１３又は１４に記載の方法。
【請求項１６】
前記ｐＨ低下化合物を反応剤のエステル化又はエステル交換反応の間に添加する請求項１５に記載の方法。
【請求項１７】
前記ｐＨ低下化合物をエステルモノマーの重縮合の間に添加する請求項１５に記載の方法。
【請求項１８】
前記ｐＨ低下化合物がＨＣｌ、ＨＢｒ、ＨＩ、ＨＣｌＯ4、Ｈ2ＳＯ4、ＨＮＯ3、スルホン酸、亜硫酸、硫酸水素ナトリウム、硫酸ナトリウム及びこれらの混合物からなる群から選択される請求項１５に記載の方法。
【請求項１９】
前記ｐＨ低下化合物が硫酸水素ナトリウム、Ｈ2ＳＯ4、硫酸ナトリウム及びこれらの混合物からなる群から選択される請求項１５に記載の方法。
【請求項２０】
予定量のチタンを反応剤に添加することを含んでなり、それによって、スルホポリエステル生成物に、スルホポリエステルの量基準で、金属として測定して、２７ｐｐｍよりも低いチタンが含有される請求項３に記載の水分散性又は水散逸性スルホポリエステルの製造方法。
【請求項２１】
反応剤に添加された、金属として測定したチタンの量が、スルホポリエステルの量基準で５ｐｐｍ〜２７ｐｐｍである請求項２０に記載の方法。
【請求項２２】
反応剤に添加された、金属として測定したチタンの量が、スルホポリエステルの量基準で１５ｐｐｍ〜２５ｐｐｍである請求項２０に記載の方法。
【請求項２３】
ａ）反応剤を混合する工程、ｂ）モノマーを製造する反応剤のエステル化又はエステル交換反応の工程及びｃ）重縮合の工程を含んでなり、予定量の塩基化合物を、ポリマープロセスの前記工程の少なくとも１個の間に添加する請求項１に記載の水分散性又は水散逸性スルホポリエステルの製造方法。
【請求項２４】
ａ）反応剤を混合する工程、ｂ）モノマーを製造する反応剤のエステル化又はエステル交換反応の工程及びｃ）重縮合の工程を含んでなり、予定量の塩基化合物を、ポリマープロセスの前記工程の少なくとも１個の間に添加する請求項４に記載の水分散性又は水散逸性スルホポリエステルの製造方法。
【請求項２５】
更に、或る量のｐＨ低下化合物を、前記工程の少なくとも１個に添加して、スルホポリエステルの酸度を０．０１０〜０．０８５ミリ当量Ｈ+／ｇ（スルホポリエステル）にすることを含んでなり、ｐＨが３．０〜６．０未満であり、そしてスルホポリエステル製造プロセスに添加される塩基化合物の量が０．０２５８当量／ｋｇ（スルホポリエステル）よりも低く、そしてスルホポリエステルの酸度及びｐＨが、脱イオン水中の２０重量％スルホポリエステル分散液中で測定される請求項２３又は２４に記載の方法。
【請求項２６】
添加されるｐＨ低下化合物の量が、スルホポリエステルの酸度を、０．０１９〜０．０６０ミリ当量Ｈ+／ｇ（スルホポリエステル）にし、そしてスルホポリエステルプロセスに添加される塩基化合物の量が、０．０２００当量／ｋｇ（スルホポリエステル）よりも低い請求項２５に記載の方法。
【請求項２７】
添加されるｐＨ低下化合物の量が、スルホポリエステルの酸度を、０．０１９〜０．０４０ミリ当量Ｈ+／ｇ（スルホポリエステル）にし、そしてスルホポリエステルプロセスに添加される塩基化合物の量が０．０１００モル／ｋｇ（スルホポリエステル）よりも低い請求項２５に記載の方法。
【請求項２８】
添加されるｐＨ低下化合物がＨＣｌ、ＨＢｒ、ＨＩ、ＨＣｌＯ4、Ｈ2ＳＯ4、ＨＮＯ3、スルホン酸、亜硫酸、硫酸水素ナトリウム、硫酸ナトリウム及びこれらの混合物からなる群から選択される請求項２５に記載の方法。
【請求項２９】
前記ｐＨ低下化合物が硫酸水素ナトリウム、Ｈ2ＳＯ4、硫酸ナトリウム及びこれらの混合物からなる群から選択される請求項２８に記載の方法。
【請求項３０】
ｐＨが３．５〜５．９５であり、そして塩基化合物が水酸化ナトリウム、水酸化カリウム、酢酸ナトリウム及びこれらの混合物からなる群から選択される請求項２６に記載の方法。
【請求項３１】
前記分散液が、０．０３０ミリ当量Ｈ+／ｇ（スルホポリエステル）よりも大きい酸度（脱イオン水中の２０％スルホポリエステル分散液として測定）を有する、０．００１重量％〜３５重量％の請求項２に記載のスルホポリエステルを含んでなる水性分散液。
【請求項３２】
前記分散液が０．０３０〜０．０６０ミリ当量Ｈ+／ｇ（スルホポリエステル）の酸度を有する請求項３１に記載の水性分散液。
【請求項３３】
前記分散液が０．０３０〜０．０５５ミリ当量Ｈ+／ｇ（スルホポリエステル）の酸度を有する請求項３１に記載の水性分散液。
【請求項３４】
前記分散液が０．０３０〜０．０４５ミリ当量Ｈ+／ｇ（スルホポリエステル）の酸度を有する請求項３１に記載の水性分散液。
【請求項３５】
前記分散液が、スルホポリエステルの量基準で、２７ｐｐｍよりも低い、金属として測定されたチタン濃度を有する、０．００１重量％〜３５重量％の請求項３に記載のスルホポリエステルを含んでなる水性分散液。
【請求項３６】
前記分散液が、スルホポリエステルの量基準で、５〜２７ｐｐｍの、金属として測定したチタン濃度を有する請求項３５に記載の水性分散液。
【請求項３７】
前記分散液が、スルホポリエステルの量基準で、１５〜２５ｐｐｍの、金属として測定したチタン濃度を有する請求項３５に記載の水性分散液。
【請求項３８】
前記分散液が、ミリ当量Ｈ+／ｇ（スルホポリエステル）で測定して０．０１０ミリよりも大きい酸度、６．０よりも小さいｐＨ及び０．０３３５モル／ｋｇ（スルホポリエステル）よりも低い塩基化合物の濃度を有し、そして酸度及びｐＨが、脱イオン水中の２０％スルホポリエステル分散液として測定され、塩基化合物の量が、スルホポリエステル製造プロセスの間に添加される、０．００１重量％〜３５重量％の請求項４に記載のスルホポリエステルを含んでなる水性分散液。
【請求項３９】
前記分散液が０．０１０〜０．０８５ミリ当量Ｈ+／ｇ（スルホポリエステル）の酸度、３．０〜６．０のｐＨ及び０．０２５８当量／ｋｇ（スルホポリエステル）よりも低い塩基化合物の濃度を有する請求項３８に記載の水性分散液。
【請求項４０】
前記分散液が、０．０１９〜０．０６０ミリ当量Ｈ+／ｇ（スルホポリエステル）の酸度、３．５〜５．９５のｐＨ及び０．０２００当量／ｋｇ（スルホポリエステル）よりも低い塩基化合物の濃度を有する請求項３８に記載の水性分散液。
【請求項４１】
前記分散液が、０．０１９〜０．０４０ミリ当量Ｈ+／ｇ（スルホポリエステル）の酸度、３．８〜５．９５のｐＨ及び０．０１００当量／ｋｇ（スルホポリエステル）よりも低い塩基化合物の濃度を有する請求項３８に記載の水性分散液。
【請求項４２】
ａ．予定量のスルホポリエステルを用意する工程、
ｂ．予定量の水を予定量の酸と混合して、酸溶液を形成する工程及び
ｃ．スルホポリエステルと酸溶液とを混合して、３５重量％以下のスルホポリエステルを有する水性分散液を製造する工程
を含んでなる方法によって製造されたスルホポリエステル０．００１重量％〜３５重量％を有する水性分散液であって、前記水性分散液が０．０３０ミリ当量Ｈ+／ｇ（スルホポリエステル）よりも大きい酸度を有する分散液。
【請求項４３】
前記酸が硫酸水素ナトリウム、Ｈ2ＳＯ4、ＨＣｌ、酢酸、サリチル酸、乳酸、ギ酸、酒石酸、クエン酸及びこれらの混合物からなる群から選択される請求項４２に記載の方法。
【請求項４４】
前記酸がＨＣｌ、硫酸水素ナトリウム、硫酸及びこれらの混合物からなる群から選択される請求項４２に記載の方法。
【請求項４５】
前記分散液が、加速凝集塊形成手順を使用して測定して、４時間よりも長い凝集時間を有する請求項３１、３５、３８又は４２の何れか１項に記載の水性分散液。
【請求項４６】
前記分散液が１５〜３０重量％のスルホポリエステルの濃度を有する請求項４５に記載の水性分散液。
【請求項４７】
ヘアスプレー配合物中の構成成分の全重量基準で、
ａ．０．５〜９５重量％の請求項３１に記載の水性分散液及び
ｂ．５５重量％以下の炭素数２〜４の直鎖又は分枝鎖の一価アルコールを含んでなるヘアスプレー配合物。
【請求項４８】
ヘアスプレー配合物中の構成成分の全重量基準で、
ａ．０．５〜６０重量％の請求項３５に記載の水性分散液及び
ｂ．５５重量％以下の炭素数２〜４の直鎖又は分枝鎖の一価アルコールを含んでなるヘアスプレー配合物。
【請求項４９】
ヘアスプレー配合物中の構成成分の全重量基準で、
ａ．０．５〜６０重量％の請求項３８に記載の水性分散液及び
ｂ．５５重量％以下の炭素数２〜４の直鎖又は分枝鎖の一価アルコールを含んでなるヘアスプレー配合物。
【請求項５０】
水性分散液の濃度が１．０〜４５重量％である請求項４７、４８又は４９に記載のヘアスプレー配合物。
【請求項５１】
水性分散液の濃度が１．０〜４５重量％である請求項５０に記載のヘアスプレー配合物。
【請求項５２】
水性分散液の濃度が５〜４０重量％である請求項５０に記載のヘアスプレー配合物。
【請求項５３】
前記ヘアスプレー配合物が２０ＮＴＵよりも小さい濁り度を有する請求項５２に記載のヘアスプレー配合物。
【発明の詳細な説明】
【技術分野】
【０００１】
２００４年９月１日出願の米国特許出願第６０／６０６，７００号の、前に出願された特許出願（その全部の開示を参照して本明細書に含める）に対する利益を請求する。
【０００２】
本発明は、水分散性又は水散逸性(water-dissipative)スルホポリエステル及びそれから製造された製品に関する。更に詳しくは、本発明の一つの面は、スルホポリエステルの１ｇ当たり、０．０３０よりも大きい酸の水素イオンミリ当量（ｍｅｑＨ+／ｇ）を有する、水分散性又は水散逸性のスルホポリエステルに関する。本発明の他の面は、その中に分散された３５重量％以下の水散逸性スルホポリエステルを有する水性分散液であって、分散液が０．０３０ｍｅｑＨ+／ｇよりも大きい酸度を有する水性分散液である。本発明の更に他の面は、０．５重量％〜３５重量％のスルホポリエステルを有し、そして２０ＮＴＵよりも小さい改良された透明度を有する、本発明の分散液から製造されたヘアスプレー配合物である。
【背景技術】
【０００３】
エーテル基及びスルホネート基を含有し、グリコール残基及びジカルボン酸残基並びに芳香族核に結合され、そして金属塩の形であるスルホネート基を含有する少なくとも１種の二官能性コモノマーを有する、水分散性又は水散逸性のスルホポリエステル及びポリエステルアミドは、当業者に公知である。特に、このようなスルホポリエステルは、水性分散液中に、好ましくは約８０℃よりも低い温度で、溶解、分散又は他の方法で散逸させることができ、そして接着剤、被覆材料、フィルム、包装材料及び他の製品に於ける有用性を有する。例えば、特許文献１には、グリコール成分又は残基、ジカルボン酸成分又は残基及び二官能性スルホモノマー成分を有するスルホポリエステルが開示されている。当業者は、本明細書及び結論づける特許請求の範囲で使用する用語「残基(residue)」又は「成分」が、部分(moiety)が化学種から実際に得られたか否かに関わらず、特定の反応図式又は続く配合物若しくは化学製品中の化学種の得られる生成物である部分を指すことを理解するであろう。従って、例えば、ポリエステル中のエチレングリコール残基は、そのポリエステルを製造するためにエチレングリコールが使用されたか否かに関わらず、１個又はそれ以上の−ＯＣＨ2ＣＨ2Ｏ−繰り返し単位を指す。
【０００４】
特に関心のあるスルホポリエステルは、最終配合物若しくは使用に於いて特別の透明度を必要とする及び／又は予定の長さの時間後に特別の透明度を留めていることを必要とするものである。これに関して、特に有用なスルホポリエステルは、０．２４〜０．６０ｄＬ／ｇのインヘレント粘度を有する。このスルホポリエステルは、１００モル％のジカルボン酸基準で、２０〜２６モル％の５−ソジオスルホイソフタル酸ジメチル(dimethyl-5-sodiosulfoisophthalate)及び７４〜８０モル％のイソフタル酸を含む二酸残基並びに１００モル％のジオール基準で、１０〜３０モル％の１，４−シクロヘキサンジメタノール及び９０〜７０モル％のジエチレングリコールを含むジオール残基を有する。３５重量％以下のスルホポリエステルを有する水性分散液を製造することができる。しかしながら、このような分散液に付随する問題点は、凝集塊又は沈殿が水性分散液中に形成することである。このような分散液を、ヘアスプレーの製造に於いて使用する場合に、このような凝集塊は、汚染物質が存在しているという印象を与えるであろう。更に、このような凝集塊は、製品の濁り度を増加して、そうでなければ透明な配合物の曇りになり得ることが観察された。
【０００５】
【特許文献１】１９７３年５月２２日にＣｈａｒｌｅｓ  Ｋｉｂｌｅｒに対して発行された米国特許第３，７３４，８７４号明細書
【発明の開示】
【発明が解決しようとする課題】
【０００６】
従って、水分散性又は水散逸性であり、速い乾燥時間を有するこのようなヘアスプレー配合物のために適しており、そして減少した凝集塊を有し、２０ＮＴＵよりも小さい改良された透明度を有する、スルホポリエステルについてのニーズが存在する。
【課題を解決するための手段】
【０００７】
簡潔に言うと、本発明の一つの面は、０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステル組成物であって、このスルホポリエステルが、ａ）ミリ当量Ｈ+／ｇ（スルホポリエステル）で測定して、０．０３０よりも大きい酸度、ｂ）スルホポリエステルの量基準で、金属として測定して、２７ｐｐｍよりも低いチタン濃度若しくはｃ）ミリ当量Ｈ+／ｇ（スルホポリエステル）で測定して０．０１０よりも大きい酸度、６．０よりも小さいｐＨ及び０．０３３５モル／ｋｇ（スルホポリエステル）よりも小さいスルホポリエステル製造プロセスに添加された塩基の濃度又はこれらの組合せから選択された、少なくとも１種の性質を有するスルホポリエステル組成物である。このスルホポリエステルの酸度及びｐＨは、脱イオン水（demineralized water）中の２０重量％分散液中で測定したものである。
【０００８】
本発明の他の面は、ミリ当量Ｈ+／ｇ（スルホポリエステル）で測定して、０．０３０よりも大きい酸度を有する、水分散性又は水散逸性スルホポリエステル組成物の製造方法である。
【０００９】
本発明の別の面は、スルホポリエステルの量基準で、２７ｐｐｍよりも低いチタン濃度を有する、水分散性又は水散逸性スルホポリエステル組成物の製造方法である。
【００１０】
本発明の更に別の面は、ミリ当量Ｈ+／ｇ（スルホポリエステル）で測定して０．０１０よりも大きい酸度、脱イオン水中の２０重量％スルホポリエステル分散液として測定して、６．０よりも小さいｐＨを有し、そして０．０３３５モル／ｋｇ（スルホポリエステル）よりも小さい、製造プロセスの間にスルホポリエステルに添加された塩基を有する、水分散性又は水散逸性スルホポリエステル組成物の製造方法である。
【００１１】
本発明の別の面は、０．００１重量％から３５重量％まで、好ましくは３０重量％までのスルホポリエステルを有する水性分散液であって、スルホポリエステルが、０．２４〜０．６０ｄＬ／ｇのインヘレント粘度を有し、そして１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を有し、そしてこの分散液が、ａ）ミリ当量Ｈ+／ｇ（スルホポリエステル）で測定して０．０３０よりも大きい酸度、ｂ）スルホポリエステルの量基準で、２７ｐｐｍよりも低い、金属として測定した、チタン濃度、ｃ）ミリ当量Ｈ+／ｇ（スルホポリエステル）で測定して０．０１０よりも大きい酸度、脱イオン水中の２０重量％スルホポリエステル分散液として測定して、６．０よりも小さいｐＨ及び０．０３３５モル／ｋｇ（スルホポリエステル）よりも低い塩基の濃度（この塩基は、製造プロセスの間にスルホポリエステルに添加する）、又はこれらの組合せから選択された、少なくとも１種の性質を有する水性分散液である。好ましい態様に於いて、本発明のスルホポリエステルの２０重量％分散液は、４時間よりも長い４０℃での加速された凝集時間を有する。
【００１２】
本発明の更に他の面は、２０よりも小さいＮＴＵを有するヘアスプレー配合物であって、（１）０．５〜１２重量％の、０．２４〜０．６０ｄＬ／ｇのインヘレント粘度を有し、そして１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を有するスルホポリエステルであって、このスルホポリエステルは、ａ）ミリ当量Ｈ+／ｇ（スルホポリエステル）で測定して０．０３０よりも大きい酸度、ｂ）スルホポリエステルの量基準で、金属として測定して２７ｐｐｍよりも低いチタン濃度、ｃ）ミリ当量Ｈ+／ｇ（スルホポリエステル）で測定して０．０１０よりも大きい酸度、脱イオン水中の２０重量％スルホポリエステル分散液として測定して６．０よりも小さいｐＨ及び０．０３３５モル／ｋｇ（スルホポリエステル）よりも小さい、スルホポリエステル製造プロセスに添加された塩基の濃度又はこれらの組合せから選択された、少なくとも１種の性質を有し、そして（２）水／アルコール液体ビヒクル（ここで、このアルコールは、炭素数２〜４の脂肪族直鎖又は分枝鎖の一価アルコールである）を含むヘアスプレー配合物である。
【発明を実施するための最良の形態】
【００１３】
本発明の一つの面は、４０℃〜５０℃のガラス転移温度（Ｔｇ）及び０．２４〜０．６０ｄＬ／ｇのインヘレント粘度を有する、水分散性又は水散逸性スルホポリエステル組成物である。スルホポリエステルのインヘレント粘度は、６０重量％のフェノール及び４０重量％のテトラクロロエタンからなる溶媒１００ｍＬ当たり、０．５０ｇのポリマーを使用して、２３℃で測定する。この水分散性又は水散逸性スルホポリエステルには、二官能性スルホモノマー、少なくとも１種のジカルボン酸及び少なくとも１種のジオールからの繰り返し単位が含有されている。このスルホポリエステルには、１００モル％の二官能性スルホモノマー及びジカルボン酸基準で、２０〜２６モル％の５−ソジオスルホイソフタル酸ジメチル及び７４〜８０モル％のイソフタル酸が含有されている。このスルホポリエステルのジオール成分には、１００モル％のジオール基準で、１０〜３０モル％の１，４−シクロヘキサンジメタノール及び９０〜７０モル％のジエチレングリコールが含有されている。本発明の組成物のスルホポリエステルは、ａ）ミリ当量Ｈ+／ｇ（スルホポリエステル）で測定して０．０３０よりも大きい酸度、ｂ）スルホポリエステルの量基準で、金属として測定して、２７ｐｐｍよりも低いチタン濃度、又はｃ）ミリ当量Ｈ+／ｇ（スルホポリエステル）で測定して０．０１０よりも大きい酸度、脱イオン水中の２０重量％スルホポリエステル分散液として測定して６．０よりも小さいｐＨ及び０．０３３５モル／ｋｇ（スルホポリエステル）よりも小さい、スルホポリエステル製造プロセスに添加された塩基の濃度から選択された、少なくとも１種の性質を有していなくてはならない。当業者は、用語「少なくとも１種の性質」が、スルホポリエステルが、上記の性質（ａ）〜（ｃ）の組合せを有し得ることを意味することを理解するであろう。有利なことに、迅速凝集方法によって測定したとき、４時間よりも長い凝集時間を有する本発明のスルホポリエステルから、水性分散液を製造できることが、予想外にも見出された。
【００１４】
０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルを製造する一般的な反応条件は、米国特許第５，６６０，８１６号明細書（その全部の開示を、参照して本明細書に含める）に記載されている。水分散性又は水散逸性スルホポリエステル組成物は、イーストマン・ケミカル社(Eastman Chemical Company)、テネシー州キングスポート(Kingsport)から、イーストマンＡＱ（登録商標）４８の商品名で入手可能である。
【００１５】
上記のジカルボン酸及びジオール構成成分を有し、そしてミリ当量Ｈ+／ｇ（スルホポリエステル）で測定して０．０３０よりも大きい酸度を有する、本発明の水分散性又は水散逸性スルホポリエステルを製造する際に、米国特許第５，６６０，８１６号明細書に記載されている一般的反応条件が、下記のことを除外して従われる。予定量のｐＨ低下組成物又は化合物(pH-lowering composition or compound)が、１）反応剤を最初に混合する工程、２）オリゴマー又はモノマーを製造する反応剤のエステル化又はエステル交換反応の工程及び３）エステルモノマーの重縮合の工程を含むポリマープロセスの少なくとも１個の工程の間に添加される。用語「少なくとも１個の工程」は、ｐＨ低下化合物又は組成物を、プロセスの間の工程の全ての組合せに添加することを含むことが理解されるべきである。これらの工程の任意の１個の間に、プロセスに添加されるｐＨ低下化合物又は組成物の量は、当業者によって容易に決定され、そしてｐＨ低下化合物又は組成物の種類及び濃度に依存性である。好ましくは、ｐＨ低下化合物又は組成物は、工程（１）の間、即ち、反応剤の最初の混合時で、エステル化又はエステル交換反応の前に添加する。
【００１６】
適切なｐＨ低下化合物又は組成物は、脱イオン水中の２０重量％スルホポリエステル分散液中で測定して、ｐＨを低下させることができ、ＨＣｌ、ＨＢｒ、ＨＩ、ＨＣｌＯ4、Ｈ2ＳＯ4、ＨＮＯ3、スルホン酸、亜硫酸、硫酸水素ナトリウム、硫酸ナトリウム及びこれらの混合物を含む。好ましいｐＨ低下化合物又は組成物は、硫酸水素ナトリウム、Ｈ2ＳＯ4、硫酸ナトリウム及びこれらの混合物を含む。添加される酸は、３〜１００重量％、好ましくは３〜４０重量％、更に好ましくは５〜２０重量％、最も好ましくは５〜１０重量％の濃度を有していてよい。しかしながら、当業者は、ｐＨ低下化合物又は組成物の濃度が、二次的であり、スルホポリエステルから製造された分散液の所望の酸度及び／又はｐＨを達成するための任意の濃度であってもよいことを理解するであろう。
【００１７】
望ましくは、ミリ当量Ｈ+／ｇ（スルホポリエステル）で測定した、上記のプロセスによって製造されたスルホポリエステルの酸度は、０．０３０〜０．０６０、好ましくは０．０３０〜０．０５５、更に好ましくは０．０３０〜０．０４５、最も好ましくは０．０３０〜０．０４０である。ミリ当量Ｈ+／ｇ（スルホポリエステル）で測定した、スルホポリエステルの酸度は、最初にスルホポリエステルを水中に分散させることによって決定される。この分散液には、５〜３５重量％のスルホポリエステルが含有されていてよく、好ましくは、２０〜３０重量％のスルホポリエステルが含有されている。この分散液は、水を４０℃〜５０℃に加熱し、急速に攪拌しながらスルホポリエステルを添加し、そしてスルホポリエステルが水中に分散されるまで、温度をこの範囲内に維持することによって製造することができる。室温にまで冷却した後、スルホポリエステル分散液を、既知の０．０５〜０．１の規定度の水中の水酸化ナトリウムで、好ましくは０．０５Ｎ溶液を使用して滴定する。滴定の終点は、電位差計によって決定する。
【００１８】
本発明の他の面は、０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有し、そしてスルホポリエステルの量基準で、２７ｐｐｍよりも低い、金属として測定した、チタン濃度を有する、水分散性又は水散逸性スルホポリエステルを製造する組成物及び方法である。スルホポリエステルの量基準で、２７ｐｐｍよりも低いチタン濃度を有するスルホポリエステル組成物を製造するための一般的なプロセス条件は、下記のことを除外して、米国特許第５，６６０，８１６号明細書に記載されている。反応剤に添加され、そして得られるスルホポリエステル生成物中に存在する、金属として測定したチタンの量は、スルホポリエステルの量基準で２７ｐｐｍ（１００万当たりの部）よりも低い。望ましくは、反応剤に添加され、そして得られるスルホポリエステル生成物中に存在する、金属として測定したチタンの量は、５ｐｐｍ〜２７ｐｐｍ、更に好ましくは１５ｐｐｍ〜２５ｐｐｍである。
【００１９】
本発明の別の面は、０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有し、そしてミリ当量Ｈ+／ｇ（スルホポリエステル）で測定して、０．０１０よりも大きい酸度、脱イオン水中の２０重量％スルホポリエステル分散液として測定して、６．０よりも小さいｐＨ及び０．０３３５当量／ｋｇ（スルホポリエステル）よりも小さい、スルホポリエステル製造プロセスに添加された塩基の濃度を有する、スルホポリエステルを製造する組成物及び方法である。適切な塩基には、これらに限定するものではないが、酢酸ナトリウム、水酸化ナトリウム、水酸化カリウム及びこれらの混合物が含まれる。本発明のこのスルホポリエステルを製造する一般的な方法は、下記、即ち、１）一般的にａ）反応剤を最初に混合する工程、ｂ）オリゴマー又はモノマーを製造する反応剤のエステル化又はエステル交換反応の工程及びｃ）エステルモノマーの重縮合の工程を含むプロセスの少なくとも１個の工程の間に、或る量のｐＨ低下化合物を任意に添加することができること並びに２）スルホポリエステル製造プロセスに添加される塩基の量が、０．０３３５当量／ｋｇ（スルホポリエステル）よりも少ないことを除外して、米国特許第５，６６０，８１６号明細書に記載されている。
【００２０】
好ましくは、スルホポリエステルの酸度は、ミリ当量Ｈ+／ｇ（スルホポリエステル）で測定して、０．０１０〜０．０８５、更に好ましくは０．０１９〜０．０６０、最も好ましくは０．０１９〜０．０４０の範囲である。スルホポリエステルの酸度は、脱イオン水中の２０重量％スルホポリエステル分散液中で測定する。
【００２１】
好ましくは、スルホポリエステルのｐＨは、３．０から６．０未満、更に好ましくは３．５〜５．９５、最も好ましくは３．８〜５．９５の範囲である。スルホポリエステルのｐＨは、脱イオン水中の２０重量％スルホポリエステル分散液中で測定する。
【００２２】
スルホポリエステル製造プロセスに添加する塩基化合物の量は、０．０３３５当量／ｋｇ（スルホポリエステル）よりも小さい、好ましくは０．０２５８当量／ｋｇ（スルホポリエステル）よりも小さい、更に好ましくは０．０２００当量／ｋｇ（スルホポリエステル）よりも小さい、最も好ましくは０．０１０当量／ｋｇ（スルホポリエステル）よりも小さい。ｐＨ低下化合物の上記の濃度範囲、ｐＨ及びスルホポリエステルに添加する塩基化合物の量は、明示的に記載されたものの間の全ての範囲及び濃度を含むことが理解されるべきである。更に、酸度、ｐＨ及びスルホポリエステルに添加する塩基化合物の量は、それらのそれぞれの範囲又は濃度内で独立に調節することができることが理解されるべきである。
【００２３】
望ましいスルホポリエステル組成物は、０．０１０〜０．０８５ミリ当量Ｈ+／ｇ（スルホポリエステル）の酸度を有し、ｐＨは３．０〜６．０であり、そして塩基化合物の濃度は０．０２５８当量／ｋｇ（スルホポリエステル）よりも低い。更に望ましくは、スルホポリエステル組成物は、０．０１９〜０．０６０ミリ当量Ｈ+／ｇ（スルホポリエステル）の酸度、３．５〜５．９５のｐＨ及び０．０２００当量／ｋｇ（スルホポリエステル）よりも低い塩基化合物の濃度を有する。最も望ましくは、スルホポリエステル組成物は、０．０１９〜０．０４０ミリ当量Ｈ+／ｇ（スルホポリエステル）の酸度、３．８〜５．９５のｐＨ及び０．０１００当量／ｋｇ（スルホポリエステル）よりも低い塩基化合物の濃度を有する。ここで、スルホポリエステルの酸度及びｐＨは、脱イオン水中の２０重量％スルホポリエステル分散液中で測定し、そして添加した塩基化合物の量はスルホポリエステル製造プロセスへのものである。
【００２４】
本発明の別の面は、０．００１重量％から３５重量％までの本発明のスルホポリエステルを有する水性分散液であって、水性分散液が、１）ミリ当量Ｈ+／ｇ（スルホポリエステル）で測定して、０．０３０よりも大きい酸度、２）スルホポリエステルの量基準で、２７ｐｐｍよりも低い、金属として測定した、チタン濃度、３）ミリ当量Ｈ+／ｇ（スルホポリエステル）で測定して０．０１０よりも大きい酸度、脱イオン水中の２０重量％スルホポリエステル分散液として測定した、６．０よりも小さいｐＨ及び０．０３３５当量／ｋｇ（スルホポリエステル）よりも低い塩基化合物の濃度から選択された、少なくとも１種の性質を含有する水性分散液である。有利には、本発明の水性分散液（群）は、４時間よりも長い、好ましくは７時間よりも長い、迅速凝集方法によって決定されたときの凝集時間を有する。
【００２５】
本発明の水性分散液の製造に於いて、予定量の本発明のスルホポリエステル組成物を、水と混合して、０．００１重量％〜３５重量％のスルホポリエステルを有する水性分散液を製造する。更に特に、ａ）ミリ当量Ｈ+／ｇ（スルホポリエステル）で測定して、０．０３０よりも大きい酸度、ｂ）スルホポリエステルの量基準で、金属として測定して、２７ｐｐｍよりも低いチタン濃度又はｃ）ミリ当量Ｈ+／ｇ（スルホポリエステル）で測定して、０．０１０よりも大きい酸度、脱イオン水中の２０重量％スルホポリエステル分散液として測定して、６．０よりも小さいｐＨ及び０．０３３５当量／ｋｇ前記の（スルホポリエステル）よりも低い、スルホポリエステル製造プロセスに添加された塩基化合物の濃度から選択された、少なくとも１種の性質を含有する、本発明の水分散性又は水散逸性スルホポリエステル組成物（群）は、１）ミリ当量Ｈ+／ｇ（スルホポリエステル）で測定して、０．０３０よりも大きい酸度、２）スルホポリエステルの量基準で２７ｐｐｍよりも低い、金属として測定した、チタン濃度、３）ミリ当量Ｈ+／ｇ（スルホポリエステル）で測定して、０．０１０よりも大きい酸度、脱イオン水中の２０重量％スルホポリエステル分散液として測定した、６．０よりも小さいｐＨ及びスルホポリエステル製造プロセスに添加した、０．０３３５当量／ｋｇ（スルホポリエステル）よりも低い塩基化合物の濃度から選択された、それぞれ少なくとも１種の性質を有する水性分散液（群）を製造するのに使用される。従って、簡潔にするために、前記のそれぞれのスルホポリエステルから製造された水性分散液には、１）０．０３０〜０．０６０ミリ当量Ｈ+／ｇ（スルホポリエステル）の好ましい酸濃度、０．０３０〜０．０５５ミリ当量Ｈ+／ｇ（スルホポリエステル）の更に好ましい酸濃度及び０．０３０〜０．０４５ミリ当量Ｈ+／ｇ（スルホポリエステル）の最も好ましい酸濃度、２）スルホポリエステルの量基準で、５〜２７ｐｐｍの、金属として測定した、好ましいチタン濃度及び１５〜２５ｐｐｍの更に好ましいチタン濃度並びに／又は３）ｉ）０．０１０〜０．０８５ミリ当量Ｈ+／ｇ（スルホポリエステル）の好ましい酸度、３．０〜６．０のｐＨ及び０．０２５８当量／ｋｇ（スルホポリエステル）よりも低い塩基化合物、ｉｉ）０．０１９〜０．０６０ミリ当量Ｈ+／ｇ（スルホポリエステル）の更に好ましい酸度、３．５〜５．９５のｐＨ及び０．０２０当量／ｋｇ（スルホポリエステル）よりも低い塩基化合物並びにｉｉｉ）０．０１９〜０．０４０ミリ当量Ｈ+／ｇ（スルホポリエステル）の最も好ましい酸度、３．８〜５．９５のｐＨ及び０．０１０当量／ｋｇ（スルホポリエステル）よりも低い塩基化合物を有する分散液が含まれ、ここで、酸度及びｐＨは、脱イオン水中の２０％スルホポリエステル分散液として測定し、そして塩基は、製造プロセスの間にスルホポリエステルに添加する。好ましい態様に於いて、塩基は酢酸ナトリウムである。
【００２６】
望ましくは、水は、３０℃〜６０℃の温度を有する、脱イオン水、例えば、蒸留水又は脱イオン水である。好ましくは、この水は、４０℃〜５５℃、更に好ましくは４０℃〜５０℃、最も好ましくは４０℃〜４５℃の温度を有する。
【００２７】
ミリ当量Ｈ+／ｇ（スルホポリエステル）で測定して、０．０３０よりも大きい酸度を有するスルホポリエステル水性分散液を製造する他の方法には、予定量の、イーストマン・ケミカル社から入手可能なスルホポリエステル、イーストマンＡＱ（登録商標）４８を用意する工程、予定量の水を予定量の酸と混合して、酸溶液を形成する工程及びこのスルホポリエステルをこの酸溶液に添加して、ミリ当量Ｈ+／ｇ（スルホポリエステル）で測定して、０．０３０よりも大きい酸度を有する分散液を製造するための、３５重量％以下のスルホポリエステルを有する水性分散液を製造する工程が含まれる。望ましくは、３５重量％水性分散液を製造するために添加する酸は、ＨＣｌ、ＨＢｒ、ＨＩ、ＨＣｌＯ4、Ｈ2ＳＯ4、ＨＮＯ3、硫酸水素ナトリウム、スルホン酸、酢酸、リン酸、亜リン酸、亜硫酸、トリクロロ酢酸、サリチル酸、フタル酸、亜硝酸、乳酸、ヨウ素酸、ギ酸、クエン酸、酒石酸及びクロロ酢酸からなる群から選択される。好ましい酸は、ＨＣｌ、硫酸水素ナトリウム、Ｈ2ＳＯ4、リン酸、酢酸、サリチル酸、乳酸、ギ酸、酒石酸及びクエン酸である。更に好ましくは、水性分散液に添加される酸は、硫酸水素ナトリウム、硫酸及びこれらの混合物から選択される。
【００２８】
本発明の更に別の面は、０．５〜９５重量％、好ましくは１．０〜６０重量％、更に好ましくは１．０〜４５重量％、最も好ましくは５〜４０重量％の、本発明のスルホポリエステル水性分散液（群）及び５５重量％以下のアルコールを有する水／アルコール液体ビヒクルを含む、２０よりも小さいＮＴＵを有するヘアスプレー配合物であって、このアルコールが、炭素数２〜４の脂肪族直鎖又は分枝鎖の一価アルコールであり、重量％がヘアスプレー配合物中の構成成分の全重量基準であるヘアスプレー配合物である。
【００２９】
生水には、一般的に、スルホポリエステル成分を沈殿させるかもしれないイオンが含有されているので、蒸留水又は脱イオン水が好ましい水の原料でる。好ましくは、アルコールがヘアスプレー配合物の重量基準で５５重量％よりも少ない量で存在する、水／アルコール混合物を使用する。このアルコールは、液体ビヒクルとして水のみで製造された配合物に比較して、髪上での配合物のより速い乾燥をもたらす。このアルコールは、炭素数２〜４の脂肪族直鎖又は分枝鎖の一価アルコールである。イソプロパノール及びエタノールが、好ましいアルコールである。しかしながら、ポンプヘアスプレー配合物中に、追加の成分が使用される場合、液体ビヒクルの量は、比例的に減少するであろう。
【００３０】
例えば、ヘアスプレー配合物に、更に０．５〜１０重量％の、水溶性、水分散性、水／アルコール可溶性又は水／アルコール分散性のポリマー又は共樹脂(co-resin)が含有されていてよい。当業者は、幾つかの酸性の共樹脂が、水−アルコールブレンド中に可溶性になるために、塩基、例えば、アミノメチルプロパノールでの中和を必要とすることを認めるであろう。用語「水溶性」は、水１００ｇ当たり少なくとも１ｇ、即ち、１％の溶解度、好ましくは少なくとも５重量％の溶解度を有し、そして液体ビヒクル中に可溶性又は他の方法で分散性でなくてはならない、任意の材料を指す。逆に、用語「水不溶性」は、水１００ｇ当たり１ｇ未満、即ち、１重量％未満のレベルで不溶性である物質を指す。溶解度又は分散度は、環境条件（例えば、２５℃の温度及び大気圧）で決定される。好ましくは、水溶性又は水／アルコール可溶性のポリマー又は共樹脂は、１，０００〜２，０００，０００の重量平均分子量を有し、そしてアルキルビニルエーテル、アクリル酸アルキル、ビニルエステル、ｎ−ビニルラクタム、アルキルアクリルアミド、半ビニルエステル／半アミド、無水マレイン酸の半エステル、ビニルピロリドン、アクリル酸、クロトン酸、メタクリル酸並びにアクリル酸、クロトン酸及びメタクリル酸のエステル並びにこれらの混合物からなる群から選択された、少なくとも１種のビニルモノマーから製造される。この水溶性ポリマー又は樹脂は、米国特許第５，６６２，８９３号明細書（その開示を、参照して本明細書に含める）に更に詳細に記載されている。好ましい水／アルコール可溶性又は水／アルコール分散性のポリマーには、アミノメチルプロパノールのような塩基によって中和されたオクチルアクリルアミド／アクリレート／ブチルアミノエチルメタクリレートコポリマーが含まれる。水溶性、水／アルコール可溶性又は水／アルコール分散性のポリマーは、全配合物の、０．５重量％〜１０重量％、一般的に０．５重量％〜５重量％、好ましくは０．５重量％〜４重量％のレベルで使用される。このポリマーの重量平均分子量は、臨界的ではなく、一般的に、１，０００〜２，０００，０００の範囲内である。
【００３１】
本発明のヘアスプレー配合物を、エーロゾルスプレーの形で使用するとき、エーロゾル配合物には噴射剤が含まれるであろう。噴射剤は、エーロゾルのために一般的に使用される任意の液化可能ガスであってもよい。噴射剤として使用するために適している材料の例は、クロロジフルオロメタン、１，１−ジフルオロエタン、モノクロロジフルオロメタン、ジメチルエーテル、Ｃ1〜Ｃ4炭化水素、例えばメタン、エタン、プロパン、ｎ−ブタン及びイソブタン並びにこれらの混合物である。水溶性ガス、例えばジメチルエーテル、二酸化炭素及び／又は酸化窒素も、減少した引火性を有するエーロゾルを得るために使用することができる。好ましくは、噴射剤は、１，１−ジフルオロエタン、ジメチルエーテル又はこれらの組合せである。噴射剤の量は、典型的に、組成物の全重量基準で、１０〜５５重量％、好ましくは２０〜４５重量％である。しかしながら、噴射剤及びアルコールの合計量は、５５重量％を超えてはならない。
【００３２】
このヘアスプレー配合物には、また、このような配合物を一層受け入れられるようにするために適している、種々の他の任意の成分が含有されていてもよい。このような一般的な任意の成分は、当業者に公知である。例えば、本発明のヘアスプレー配合物には、また、０．０１〜３重量％、好ましくは０．１〜１重量％の非揮発性シリコーン化合物又は他のコンディショニング剤（群）、好ましくは、水不溶性乳化性コンディショニング剤が含有されていてもよい。好ましい非揮発性シリコーン化合物はジメチコーン(dimethicone)コポリオールである。非揮発性ジメチコーンコポリオールは、本発明の配合物に、髪上へのヘアスプレー液滴の良好な展開及び改良された櫛とき性を与えるために十分な量で添加される。
【００３３】
本発明の水性配合物には、また、一般的なヘアスプレー補助剤が、一般的に０．０１〜２重量％、好ましくは０．１〜１重量％の範囲内である量で含有されていてもよい。使用することができる添加物の中には、可塑剤、例えばグリコール、フタル酸エステル及びグリセリン；シリコーン；エモリエント；滑剤及び浸透剤、例えば種々のラノリン化合物；タンパク質加水分解物及び他のタンパク質誘導体；エチレン付加物及びポリオキシエチレンコレステロール；染料、染髪剤及び他の着色剤並びに香料がある。
【実施例】
【００３４】
本発明を、下記に示す特別の実施例によって更に詳細に例示する。これらの実施例は、例示的態様であり、本発明の限定であることを意図しておらず、むしろ付属する特許請求の範囲の範囲及び内容内で広く解釈されるべきであることが理解されるべきである。実施例中の全ての部及びパーセント（％）は、他の方法で記載しない限り重量基準である。
【００３５】
例１（実施例）
本発明に従ったスルホポリエステルを、１，４−シクロヘキサンジメタノール、ジエチレングリコール、５−ソジオスルホイソフタル酸及びイソフタル酸を、容器に添加し、そして攪拌して、均一なブレンドを得ることによって製造した。酢酸ナトリウムを、このブレンドに、１ポンド当たり０．００３６ポンド（酢酸ナトリウム０．０４３モル／スルホポリエステルｋｇ）（理論的収量）の比で添加した。理論的収量基準で０．００４３５ｍｅｑＨ+／ｇスルホポリエステルを与えるような８％硫酸の量を、このブレンドに添加した。或る量のチタン（ＩＶ）イソプロポキシド（スルホポリエステルの重量基準で、当量５０ｐｐｍ  Ｔｉ金属）を、触媒として容器に添加した。エステル交換反応を、窒素雰囲気下で、約２１０℃〜２３０℃の温度で、約４時間実施した。重縮合を、２ｍｍＨｇで２７０℃で数時間実施した。酸の添加は、スルホポリエステル中の黒色粒子物質の不存在によって証明されるように、如何なる炭化も起こさなかった。
【００３６】
例２（比較例）
スルホポリエステルに追加の硫酸を添加しなかった以外は、上記の例１に記載したようにして、スルホポリエステルを製造した。スルホポリエステルの色データを、下記の表Ｉに示す。
【００３７】
【表１】
2008511724.tif 000002
【００３８】
例３及び４（比較例）
上記比較例２の方法によって製造したスルホポリエステルの選択されたサンプルを、４４℃及び５４℃に加熱した水中に分散させて、スルホポリエステルの３０重量％濃度を有する分散液を製造した。４４℃で製造した分散液の酸度を、水酸化ナトリウム溶液を使用する滴定によって測定した。それぞれのスルホポリエステル分散液を、室温で貯蔵し、そして毎日観察して、凝集が起こるための時間を決定した。更に、それぞれの分散液を、それを製造した同じ日に使用して、５重量％のスルホポリエステル及び５５重量％のエタノールを含有する水性アルコール溶液を製造した。この分散液の濁り度を、ハッチ２１００Ｎ  ＩＳラボラトリー(Hach 2100N IS Laboratory)比濁計を使用して、計器メーカーによって与えられた手順を使用して、ＮＴＵで測定した。その結果を下記の表IIに示す。
【００３９】
【表２】
2008511724.tif 000003
【００４０】
例５〜１６（実施例）
例５〜１４について、上記例１の方法によって製造したスルホポリエステルの選択されたサンプルを、４４℃及び５４℃に加熱した水中に分散させて、スルホポリエステルの３０重量％濃度を有する分散液を製造した。例１５及び１６について、スルホポリエステルは、添加した８％硫酸の量が、０．０２１０ｍｅｑＨ+／ｇスルホポリエステルであった以外は、例１の方法によって製造した。４４℃で製造した分散液の酸度を、水酸化ナトリウム溶液を使用する滴定によって測定した。それぞれの分散液を観察して、凝集が起こるための時間の長さを決定した。更に、それぞれの分散液を、それを製造した同じ日に使用して、５重量％のスルホポリエステル及び５５重量％のエタノールを含有する水性アルコール分散液を製造した。その結果を下記の表IIIに示す。
【００４１】
【表３】
2008511724.tif 000004
【００４２】
これらの結果は、特にヘアスプレー配合物に於いて、０．０３０ｍｅｑＨ+／ｇスルホポリエステルのグラムよりも大きい酸度を有するスルホポリエステル又はスルホポリエステルの分散液を製造することの利点を示している。従って、製造の間にスルホポリエステルに酸を添加すること又は他の方法でスルホポリエステルの酸度を増加させること若しくは分散液の酸度を増加させることは、凝集が起こるための時間を延長する。
【００４３】
例１７（実施例）
エーロゾルヘアスプレー配合物を、下記のようにして製造した。アミノメチルプロパノール（０．２７ｇ、ＡＭＰ−９５）を、３０．８ｇの無水ＳＤＡ−４０Ｂ（特に変性したアルコール）に添加し、そして混合した。ナショナル・スターチ社(National Starch)からの樹脂であるバランス(Balance)４７（１．５３ｇ）を、攪拌しながらゆっくり添加し、そして溶解するまで混合した。別の容器内で、５４℃で製造した例１５のスルホポリエステル／水分散液２０．６ｇを、４６．９ｇの水で希釈した。次いで、バランス４７／アルコール溶液を、攪拌しながらスルホポリエステル分散液に添加した。この混合物（２９．０ｇ）を、ガラスエーロゾル容器内で、２３．６ｍＬのジメチルエーテル噴射剤と混合した。このエーロゾルヘアスプレーは、透明で、沈殿を含有していなかった。
【００４４】
例１８〜５８（実施例）
下記の例に於いて、凝集時間は、加速凝集方法を使用して決定した。加速凝集方法を使用してスルホポリエステル及び分散液を評価する際に、スルホポリエステルの２０重量％濃度を有する分散液を、或る量のスルホポリエステルを、約４２℃に加熱した水中に、急速に攪拌しながら分散させることによって製造した。スルホポリエステルのより高い濃度を有する分散液に対して、２０％濃度で凝集塊がより速く形成するので、２０％濃度を選択した。次いで、約５０ｍＬの２０％スルホポリエステル水性分散液を、約半インチ（１．２７ｃｍ）直径を有するバイアルの中に注いだ。このバイアルに蓋をして、これを４０℃のオーブン内に入れた。次いで、サンプルを３０分間観察して、凝集が起こるための時間を決定した。
【００４５】
下記の例に於いて、異なった量のｐＨ低下化合物、即ち、酸、チタン（金属として）及び酢酸ナトリウム（塩基）を添加した以外は、例１に記載したようにして、スルホポリエステルを製造した。それぞれのサンプルは、表IVに於いて特定されたような、金属としてのチタンの濃度、添加された酢酸ナトリウム並びに測定された酸度レベル及びｐＨを有していた。それぞれのスルホポリエステルの２０重量％濃度を有する分散液を製造し、そしてそれぞれについて凝集時間を、前記の加速凝集方法に従って決定した。それらの結果を下記の表IVに示す。
【００４６】
【表４】
2008511724.tif 000005
【００４７】
【表５】
2008511724.tif 000006
【００４８】
例５９〜７３（実施例）
下記の例に於いて、それぞれ例３４〜４２及び５３〜５８のスルホポリエステルを、５重量％の特定されたスルホポリエステル及び５５重量％のエタノールを有する溶液に配合した。この溶液について、ＮＴＵで測定された濁り度を、下記の表Ｖに示す。
【００４９】
【表６】
2008511724.tif 000007
【００５０】
本発明を詳細に説明して、当業者は、本明細書に開示し、記載した本発明の範囲及び精神から逸脱することなく、本発明の種々の面に対して修正を行うことができることを認めるであろう。従って、本発明の範囲は、例示され、記載された特別の態様に限定されることは意図されず、本発明の範囲は付属する特許請求の範囲及びそれらの均等物によって決定されることが意図される。更に、本明細書中に示された、全ての特許、特許出願、刊行物及び参考文献は、本発明の実施に関係のある全ての開示について、それらの全部を参照して含められる。
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、
ａ）ミリ当量Ｈ+／ｇ（スルホポリエステル）で測定して、０．０３０よりも大きい酸度、
ｂ）スルホポリエステルの量基準で、金属として測定して、２７ｐｐｍよりも低いチタン濃度又は
ｃ）ミリ当量Ｈ+／ｇ（スルホポリエステル）で測定して、０．０１０よりも大きい酸度、６．０よりも小さいｐＨ及び０．０３３５モル／ｋｇ（スルホポリエステル）よりも小さい塩基化合物の濃度
から選択された、少なくとも１種の性質を有し、酸度及びｐＨは、脱イオン水中の２０％スルホポリエステル分散液中で測定され、そして前記塩基化合物の量がスルホポリエステル製造プロセスの間に添加されたものである水分散性又は水散逸性スルホポリエステル。
【請求項２】
０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、ミリ当量Ｈ+／ｇ（スルホポリエステル）で測定して、０．０３０よりも大きい酸度（脱イオン水中の２０％スルホポリエステル分散液中で測定）を有する水分散性又は水散逸性スルホポリエステル。
【請求項３】
０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、スルホポリエステルの量基準で、２７ｐｐｍよりも低い、金属として測定したチタン濃度を有する水分散性又は水散逸性スルホポリエステル。
【請求項４】
０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、ミリ当量Ｈ+／ｇ（スルホポリエステル）で測定して、０．０１０よりも大きい酸度、６．０よりも小さいｐＨ及び０．０３３５当量／ｋｇ（スルホポリエステル）よりも低い塩基化合物の濃度を有し、酸度及びｐＨが、脱イオン水中の２０％スルホポリエステル分散液中で測定され、そして前記塩基化合物の量がスルホポリエステル製造プロセスの間に添加されたものである水分散性又は水散逸性スルホポリエステル。
【請求項５】
前記分散液が、スルホポリエステルの量基準で、２７ｐｐｍよりも低い、金属として測定されたチタン濃度を有する、０．００１重量％〜３５重量％の請求項３に記載のスルホポリエステルを含んでなる水性分散液。
【請求項６】
前記分散液が０．０１０〜０．０８５ミリ当量Ｈ+／ｇ（スルホポリエステル）の酸度、３．０〜６．０のｐＨ及び０．０２５８当量／ｋｇ（スルホポリエステル）よりも低い塩基化合物の濃度を有する請求項４に記載の水性分散液。
【請求項７】
ヘアスプレー配合物中の構成成分の全重量基準で、
ａ．０．５〜９５重量％の請求項５に記載の水性分散液及び
ｂ．５５重量％以下の炭素数２〜４の直鎖又は分枝鎖の一価アルコールを含んでなるヘアスプレー配合物。
【請求項８】
水性分散液の濃度が１．０〜４５重量％である請求項７に記載のヘアスプレー配合物。
【請求項９】
水性分散液の濃度が１．０〜４５重量％である請求項８に記載のヘアスプレー配合物。
【請求項１０】
水性分散液の濃度が５〜４０重量％である請求項８に記載のヘアスプレー配合物。
【請求項１１】
前記ヘアスプレー配合物が２０ＮＴＵよりも小さい濁り度を有する請求項１０に記載のヘアスプレー配合物。
【手続補正２】
【補正対象書類名】明細書
【補正対象項目名】００５０
【補正方法】変更
【補正の内容】
【００５０】
本発明を詳細に説明して、当業者は、本明細書に開示し、記載した本発明の範囲及び精神から逸脱することなく、本発明の種々の面に対して修正を行うことができることを認めるであろう。従って、本発明の範囲は、例示され、記載された特別の態様に限定されることは意図されず、本発明の範囲は付属する特許請求の範囲及びそれらの均等物によって決定されることが意図される。更に、本明細書中に示された、全ての特許、特許出願、刊行物及び参考文献は、本発明の実施に関係のある全ての開示について、それらの全部を参照して含められる。
以下に本発明の態様を列挙する。
１．０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、
ａ）ミリ当量Ｈ+／ｇ（スルホポリエステル）で測定して、０．０３０よりも大きい酸度、
ｂ）スルホポリエステルの量基準で、金属として測定して、２７ｐｐｍよりも低いチタン濃度又は
ｃ）ミリ当量Ｈ+／ｇ（スルホポリエステル）で測定して、０．０１０よりも大きい酸度、６．０よりも小さいｐＨ及び０．０３３５モル／ｋｇ（スルホポリエステル）よりも小さい塩基化合物の濃度
から選択された、少なくとも１種の性質を有し、酸度及びｐＨは、脱イオン水中の２０％スルホポリエステル分散液中で測定され、そして前記塩基化合物の量がスルホポリエステル製造プロセスの間に添加されたものであるスルホポリエステル。
２．０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、ミリ当量Ｈ+／ｇ（スルホポリエステル）で測定して、０．０３０よりも大きい酸度（脱イオン水中の２０％スルホポリエステル分散液中で測定）を有するスルホポリエステル。
３．０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、スルホポリエステルの量基準で、２７ｐｐｍよりも低い、金属として測定したチタン濃度を有するスルホポリエステル。
４．０．２４〜０．６０ｄＬ／ｇのインヘレント粘度を有し、１００モル％の５−ソジオスルホイソフタル酸ジメチル及びイソフタル酸基準で、２０〜２６モル％の５−ソジオスルホイソフタル酸ジメチル及び７４〜８０モル％のイソフタル酸と、１００モル％の１，４−シクロヘキサンジメタノール及びジエチレングリコール基準で、１０〜３０モル％の１，４−シクロヘキサンジメタノール及び９０〜７０モル％のジエチレングリコールとの反応生成物の繰り返し残基単位を含有する、水分散性又は水散逸性スルホポリエステルであって、このスルホポリエステルが、ミリ当量Ｈ+／ｇ（スルホポリエステル）で測定して、０．０１０よりも大きい酸度、６．０よりも小さいｐＨ及び０．０３３５当量／ｋｇ（スルホポリエステル）よりも低い塩基化合物の濃度を有し、酸度及びｐＨが、脱イオン水中の２０％スルホポリエステル分散液中で測定され、そして前記塩基化合物の量がスルホポリエステル製造プロセスの間に添加されたものであるスルホポリエステル。
５．前記酸度が０．０３０〜０．０６０である態様２に記載のスルホポリエステル。
６．前記酸度が０．０３０〜０．０５５である態様２に記載のスルホポリエステル。
７．前記酸度が０．０３０〜０．０４５である態様２に記載のスルホポリエステル。
８．前記チタン濃度が、スルホポリエステルの量基準で、金属として測定して、５〜２７ｐｐｍである態様１又は３に記載のスルホポリエステル。
９．前記チタン濃度が、スルホポリエステルの量基準で、金属として測定して、１５〜２５ｐｐｍである態様８に記載のスルホポリエステル。
１０．前記酸度が０．０１０〜０．０８５ミリ当量Ｈ+／ｇ（スルホポリエステル）であり、ｐＨが３．０〜６．０であり、そして塩基化合物の濃度が０．０２５８当量／ｋｇ（スルホポリエステル）よりも低い態様１又は４に記載のスルホポリエステル。
１１．前記酸度が０．０１９〜０．０６０ミリ当量Ｈ+／ｇ（スルホポリエステル）であり、ｐＨが３．５〜５．９５であり、そして塩基化合物の濃度が０．０２００当量／ｋｇ（スルホポリエステル）よりも低い態様１０に記載のスルホポリエステル。
１２．前記酸度が０．０１９〜０．０４０ミリ当量Ｈ+／ｇ（スルホポリエステル）であり、ｐＨが３．８〜５．９５であり、そして塩基化合物の濃度が０．０１００当量／ｋｇ（スルホポリエステル）よりも低い態様１０に記載のスルホポリエステル。
１３．ａ）反応剤を混合する工程、ｂ）モノマーを製造する反応剤のエステル化又はエステル交換反応の工程及びｃ）重縮合の工程を含んでなり、予定量のｐＨ低下化合物を、ポリマープロセスの前記工程の少なくとも１個の間に添加する態様２に記載の水分散性又は水散逸性スルホポリエステルの製造方法。
１４．ａ）反応剤を混合する工程、ｂ）モノマーを製造する反応剤のエステル化又はエステル交換反応の工程及びｃ）重縮合の工程を含んでなり、予定量のｐＨ低下化合物を、ポリマープロセスの前記工程の少なくとも１個の間に添加する態様５に記載の水分散性又は水散逸性スルホポリエステルの製造方法。
１５．前記ｐＨ低下化合物を反応剤の最初の混合の間に添加する態様１３又は１４に記載の方法。
１６．前記ｐＨ低下化合物を反応剤のエステル化又はエステル交換反応の間に添加する態様１５に記載の方法。
１７．前記ｐＨ低下化合物をエステルモノマーの重縮合の間に添加する態様１５に記載の方法。
１８．前記ｐＨ低下化合物がＨＣｌ、ＨＢｒ、ＨＩ、ＨＣｌＯ4、Ｈ2ＳＯ4、ＨＮＯ3、スルホン酸、亜硫酸、硫酸水素ナトリウム、硫酸ナトリウム及びこれらの混合物からなる群から選択される態様１５に記載の方法。
１９．前記ｐＨ低下化合物が硫酸水素ナトリウム、Ｈ2ＳＯ4、硫酸ナトリウム及びこれらの混合物からなる群から選択される態様１５に記載の方法。
２０．予定量のチタンを反応剤に添加することを含んでなり、それによって、スルホポリエステル生成物に、スルホポリエステルの量基準で、金属として測定して、２７ｐｐｍよりも低いチタンが含有される態様３に記載の水分散性又は水散逸性スルホポリエステルの製造方法。
２１．反応剤に添加された、金属として測定したチタンの量が、スルホポリエステルの量基準で５ｐｐｍ〜２７ｐｐｍである態様２０に記載の方法。
２２．反応剤に添加された、金属として測定したチタンの量が、スルホポリエステルの量基準で１５ｐｐｍ〜２５ｐｐｍである態様２０に記載の方法。
２３．ａ）反応剤を混合する工程、ｂ）モノマーを製造する反応剤のエステル化又はエステル交換反応の工程及びｃ）重縮合の工程を含んでなり、予定量の塩基化合物を、ポリマープロセスの前記工程の少なくとも１個の間に添加する態様１に記載の水分散性又は水散逸性スルホポリエステルの製造方法。
２４．ａ）反応剤を混合する工程、ｂ）モノマーを製造する反応剤のエステル化又はエステル交換反応の工程及びｃ）重縮合の工程を含んでなり、予定量の塩基化合物を、ポリマープロセスの前記工程の少なくとも１個の間に添加する態様４に記載の水分散性又は水散逸性スルホポリエステルの製造方法。
２５．更に、或る量のｐＨ低下化合物を、前記工程の少なくとも１個に添加して、スルホポリエステルの酸度を０．０１０〜０．０８５ミリ当量Ｈ+／ｇ（スルホポリエステル）にすることを含んでなり、ｐＨが３．０〜６．０未満であり、そしてスルホポリエステル製造プロセスに添加される塩基化合物の量が０．０２５８当量／ｋｇ（スルホポリエステル）よりも低く、そしてスルホポリエステルの酸度及びｐＨが、脱イオン水中の２０重量％スルホポリエステル分散液中で測定される態様２３又は２４に記載の方法。
２６．添加されるｐＨ低下化合物の量が、スルホポリエステルの酸度を、０．０１９〜０．０６０ミリ当量Ｈ+／ｇ（スルホポリエステル）にし、そしてスルホポリエステルプロセスに添加される塩基化合物の量が、０．０２００当量／ｋｇ（スルホポリエステル）よりも低い態様２５に記載の方法。
２７．添加されるｐＨ低下化合物の量が、スルホポリエステルの酸度を、０．０１９〜０．０４０ミリ当量Ｈ+／ｇ（スルホポリエステル）にし、そしてスルホポリエステルプロセスに添加される塩基化合物の量が０．０１００モル／ｋｇ（スルホポリエステル）よりも低い態様２５に記載の方法。
２８．添加されるｐＨ低下化合物がＨＣｌ、ＨＢｒ、ＨＩ、ＨＣｌＯ4、Ｈ2ＳＯ4、ＨＮＯ3、スルホン酸、亜硫酸、硫酸水素ナトリウム、硫酸ナトリウム及びこれらの混合物からなる群から選択される態様２５に記載の方法。
２９．前記ｐＨ低下化合物が硫酸水素ナトリウム、Ｈ2ＳＯ4、硫酸ナトリウム及びこれらの混合物からなる群から選択される態様２８に記載の方法。
３０．ｐＨが３．５〜５．９５であり、そして塩基化合物が水酸化ナトリウム、水酸化カリウム、酢酸ナトリウム及びこれらの混合物からなる群から選択される態様２６に記載の方法。
３１．前記分散液が、０．０３０ミリ当量Ｈ+／ｇ（スルホポリエステル）よりも大きい酸度（脱イオン水中の２０％スルホポリエステル分散液として測定）を有する、０．００１重量％〜３５重量％の態様２に記載のスルホポリエステルを含んでなる水性分散液。
３２．前記分散液が０．０３０〜０．０６０ミリ当量Ｈ+／ｇ（スルホポリエステル）の酸度を有する態様３１に記載の水性分散液。
３３．前記分散液が０．０３０〜０．０５５ミリ当量Ｈ+／ｇ（スルホポリエステル）の酸度を有する態様３１に記載の水性分散液。
３４．前記分散液が０．０３０〜０．０４５ミリ当量Ｈ+／ｇ（スルホポリエステル）の酸度を有する態様３１に記載の水性分散液。
３５．前記分散液が、スルホポリエステルの量基準で、２７ｐｐｍよりも低い、金属として測定されたチタン濃度を有する、０．００１重量％〜３５重量％の態様３に記載のスルホポリエステルを含んでなる水性分散液。
３６．前記分散液が、スルホポリエステルの量基準で、５〜２７ｐｐｍの、金属として測定したチタン濃度を有する態様３５に記載の水性分散液。
３７．前記分散液が、スルホポリエステルの量基準で、１５〜２５ｐｐｍの、金属として測定したチタン濃度を有する態様３５に記載の水性分散液。
３８．前記分散液が、ミリ当量Ｈ+／ｇ（スルホポリエステル）で測定して０．０１０ミリよりも大きい酸度、６．０よりも小さいｐＨ及び０．０３３５モル／ｋｇ（スルホポリエステル）よりも低い塩基化合物の濃度を有し、そして酸度及びｐＨが、脱イオン水中の２０％スルホポリエステル分散液として測定され、塩基化合物の量が、スルホポリエステル製造プロセスの間に添加される、０．００１重量％〜３５重量％の態様４に記載のスルホポリエステルを含んでなる水性分散液。
３９．前記分散液が０．０１０〜０．０８５ミリ当量Ｈ+／ｇ（スルホポリエステル）の酸度、３．０〜６．０のｐＨ及び０．０２５８当量／ｋｇ（スルホポリエステル）よりも低い塩基化合物の濃度を有する態様３８に記載の水性分散液。
４０．前記分散液が、０．０１９〜０．０６０ミリ当量Ｈ+／ｇ（スルホポリエステル）の酸度、３．５〜５．９５のｐＨ及び０．０２００当量／ｋｇ（スルホポリエステル）よりも低い塩基化合物の濃度を有する態様３８に記載の水性分散液。
４１．前記分散液が、０．０１９〜０．０４０ミリ当量Ｈ+／ｇ（スルホポリエステル）の酸度、３．８〜５．９５のｐＨ及び０．０１００当量／ｋｇ（スルホポリエステル）よりも低い塩基化合物の濃度を有する態様３８に記載の水性分散液。
４２．ａ．予定量のスルホポリエステルを用意する工程、
ｂ．予定量の水を予定量の酸と混合して、酸溶液を形成する工程及び
ｃ．スルホポリエステルと酸溶液とを混合して、３５重量％以下のスルホポリエステルを有する水性分散液を製造する工程
を含んでなる方法によって製造されたスルホポリエステル０．００１重量％〜３５重量％を有する水性分散液であって、前記水性分散液が０．０３０ミリ当量Ｈ+／ｇ（スルホポリエステル）よりも大きい酸度を有する分散液。
４３．前記酸が硫酸水素ナトリウム、Ｈ2ＳＯ4、ＨＣｌ、酢酸、サリチル酸、乳酸、ギ酸、酒石酸、クエン酸及びこれらの混合物からなる群から選択される態様４２に記載の方法。
４４．前記酸がＨＣｌ、硫酸水素ナトリウム、硫酸及びこれらの混合物からなる群から選択される態様４２に記載の方法。
４５．前記分散液が、加速凝集塊形成手順を使用して測定して、４時間よりも長い凝集時間を有する態様３１、３５、３８又は４２の何れか１項に記載の水性分散液。
４６．前記分散液が１５〜３０重量％のスルホポリエステルの濃度を有する態様４５に記載の水性分散液。
４７．ヘアスプレー配合物中の構成成分の全重量基準で、
ａ．０．５〜９５重量％の態様３１に記載の水性分散液及び
ｂ．５５重量％以下の炭素数２〜４の直鎖又は分枝鎖の一価アルコールを含んでなるヘアスプレー配合物。
４８．ヘアスプレー配合物中の構成成分の全重量基準で、
ａ．０．５〜６０重量％の態様３５に記載の水性分散液及び
ｂ．５５重量％以下の炭素数２〜４の直鎖又は分枝鎖の一価アルコールを含んでなるヘアスプレー配合物。
４９．ヘアスプレー配合物中の構成成分の全重量基準で、
ａ．０．５〜６０重量％の態様３８に記載の水性分散液及び
ｂ．５５重量％以下の炭素数２〜４の直鎖又は分枝鎖の一価アルコールを含んでなるヘアスプレー配合物。
５０．水性分散液の濃度が１．０〜４５重量％である態様４７、４８又は４９に記載のヘアスプレー配合物。
５１．水性分散液の濃度が１．０〜４５重量％である態様５０に記載のヘアスプレー配合物。
５２．水性分散液の濃度が５〜４０重量％である態様５０に記載のヘアスプレー配合物。
５３．前記ヘアスプレー配合物が２０ＮＴＵよりも小さい濁り度を有する態様５２に記載のヘアスプレー配合物。
【国際調査報告】
2008511724.tif 000008
2008511724.tif 000009
2008511724.tif 000010
2008511724.tif 000011